Procédé de préparation d’un matériau monocristallin à haute teneur en nickel et sans cobalt, comprenant les étapes suivantes : l’obtention d’un précurseur monocristallin à haute teneur en nickel et sans cobalt ; le mélange du précurseur monocristallin à haute teneur en nickel et sans cobalt avec une source de lithium, pour obtenir un matériau mixte ; la réalisation d’une calcination primaire sur le matériau mixte, pour obtenir un premier matériau calciné monocristallin à haute teneur en nickel et sans cobalt ; la réalisation d’une opération corona sur le premier matériau calciné monocristallin à haute teneur en nickel et sans cobalt, permettant au premier matériau calciné monocristallin à haute teneur en nickel et sans cobalt de porter des charges positives ; la réalisation d’une calcination secondaire sur le premier matériau calciné monocristallin à haute teneur en nickel et sans cobalt après l’opération corona, pour obtenir un second matériau calciné monocristallin à haute teneur en nickel et sans cobalt ; et la réalisation d’une opération de mélange sur le second matériau calciné monocristallin à haute teneur en nickel et sans cobalt et une solution d’oxyde de graphène, pour obtenir le matériau monocristallin à haute teneur en nickel et sans cobalt. Procédé de préparation du matériau monocristallin à haute teneur en nickel et sans cobalt selon la revendication 1, dans lequel l’étape de réalisation d’une opération corona sur le premier matériau calciné monocristallin à haute teneur en nickel et sans cobalt comprend les étapes spécifiques suivantes : l’introduction du premier matériau calciné monocristallin à haute teneur en nickel et sans cobalt dans un dispositif de décharge par effet corona par un flux d’oxygène et la réalisation de l’opération corona pendant 30 min à 50 min, où l’oxygène gazeux a une vitesse d’écoulement de 0,5 m/s à 1,5 m/s. Procédé de préparation du matériau monocristallin à haute teneur en nickel et sans cobalt selon la revendication 1, dans lequel la calcination primaire est réalisée entre 300°C et 400°C pendant 1 h à 3 h dans une atmosphère d’oxygène, dans lequel la vitesse chauffage est de 6°C/min à 10°C/min. Procédé de préparation du matériau monocristallin à haute teneur en nickel et sans cobalt selon la revendication 1, dans lequel la calcination secondaire est réalisée entre 600°C et 1000°C pendant 4 h à 6 h dans une atmosphère d’oxygène, dans lequel une vitesse de chauffage est de 6°C/min à 10°C/min. Procédé de préparation du matériau monocristallin à haute teneur en nickel et sans cobalt selon la revendication 1, dans lequel le précurseur monocristallin à haute teneur en nickel et sans cobalt est en outre dopé à l’indium, pour obtenir un précurseur monocristallin à haute teneur en nickel-indium et sans cobalt. Procédé de préparation du matériau monocristallin à haute teneur en nickel et sans cobalt selon la revendication 1, dans lequel la solution d’oxyde de graphène a une concentration massique de 0,3 g/L à 0,5 g/L. Procédé de préparation du matériau monocristallin à haute teneur en nickel et sans cobalt selon la revendication 1, dans lequel après l’étape de réalisation de la calcination primaire sur le matériau mixte, et avant l’étape de réalisation de l’opération corona sur le premier matériau calciné monocristallin à haute teneur en nickel et sans cobalt, le procédé de préparation comprend en outre l’étape suivante : le refroidissement du premier matériau calciné monocristallin à haute teneur en nickel et sans cobalt. Procédé de préparation du matériau monocristallin à haute teneur en nickel et sans cobalt selon la revendication 1, dans lequel le précurseur monocristallin à haute teneur en nickel et sans cobalt et la source de lithium ont un rapport molaire de (0,8 à 1) : (1 à 1,05). Matériau monocristallin à haute teneur en nickel et sans cobalt, qui est préparé par le procédé de préparation d’un matériau monocristallin à haute teneur en nickel et sans cobalt selon l’une quelconque des revendications 1 à 8. Batterie au lithium comprenant une électrode négative, une solution électrolytique, un séparateur et une électrode positive, dans laquelle l’électrode positive comprend le matériau monocristallin à haute teneur en nickel et sans cobalt selon la revendication 9.